상기 실시 예 1 의 배합 비율 로 혼합 된 혼합물 을 99 . 9 % 의 순도 를 갖 는 알루미나 볼 을 이용 하 여 2 시간 에 걸쳐 400 rpm 으로 120 nm 의 크기 로 건식 분쇄 하 고 , 건식 분쇄 된 미립자 의 혼합물 을 상온 에서 1300 ℃ 까지 는 25 ℃/ min 의 속도 로 승 온 하 고 20 분 동안 그 온도 로 유지 하 여 급격 한 온도 상승 으로 인한 온도 편차 를 최소 화 시키 고 , 다시 20 ℃/ min 의 승 온 속도 로 1450 ℃ 까지 승 온 하 여 3 시간 을 유지 하 여 충분히 용융 시킨 후 , 용융 된 유리 는 600 ℃ 까지 로 속 에서 급 냉시 켜 40 분 을 유지 하 여 유리 내부 에 잔존 하 는 응력 을 제거 한 후 , 로 속 에서 냉각 시켜 제조 한다 .